ЛИОЦЕЛЛОВЫЙ МАТЕРИАЛ С МОДИФИЦИРОВАННЫМ ПОПЕРЕЧНЫМ СЕЧЕНИЕМ ДЛЯ ТАБАЧНОГО ФИЛЬТРА И СПОСОБ ЕГО ИЗГОТОВЛЕНИЯ

1. Способ изготовления лиоцеллового материала с модифицированным поперечным сечением для табачного фильтра, включающий следующие стадии:
(S1) прядение лиоцеллового прядильного раствора, содержащего целлюлозную массу и водный раствор N-метилморфолин-N-оксида (NMMO), с использованием фильеры, имеющей множество групп отверстий, каждая из которых включает множество отверстий;
(S2) коагуляция лиоцеллового прядильного раствора, подвергнутого прядению на стадии (S1), таким образом, что получается лиоцелловая многоволоконная нить;
(S3) промывание водой лиоцелловой многоволоконной нити, полученной на стадии (S2);
(S4) смазывание маслом лиоцелловой многоволоконной нити, промытой водой на стадии (S3); и
(S5) придание извитости лиоцелловой многоволоконной нити, смазанной маслом на стадии (S4), таким образом, что получается извитый жгут,
причем лиоцелловая многоволоконная нить включает монофиламент с модифицированным поперечным сечением,
модифицированное поперечное сечение включает множество выступов, и
множество выступов вступают в контакт с первой виртуальной окружностью и второй виртуальной окружностью, находящейся внутри первой виртуальной окружности, образуют единое целое со второй виртуальной окружностью, служащей в качестве сердцевины, и вступают в контакт с первой виртуальной окружности на своих концах, причем соотношение (L1/L2) радиуса (L1) первой виртуальной окружности и радиуса (L2) второй виртуальной окружности составляет от 1,5 до 5,0.
2. Способ по п. 1, в котором на стадии (S1) лиоцелловый прядильный раствор содержит от 6 до 16 мас.% целлюлозной массы и от 84 до 94 мас.% водного раствора N-метилморфолин-N-оксида по отношению к полному количеству прядильного раствора.
3. Способ по п. 2, в котором целлюлозная масса содержит от 85 до 97 мас.% альфа-целлюлозы по отношению к полному количеству целлюлозной массы и имеет степень полимеризации (DPw), составляющую от 600 до 1700.
4. Способ по п. 1, в котором коагуляция на стадии (S2) включает первичную коагуляцию с использованием воздушного охлаждения (Q/A), включающую введение холодного воздуха в прядильный раствор, и вторичную коагуляцию, включающую погружение первично коагулированного прядильного раствора в коагуляционный раствор.
5. Способ по п. 4, в котором воздушное охлаждение осуществляется посредством введения в прядильный раствор холодного воздуха при температуре от 4 до 15°C и скорости воздушного потока от 5 до 50 м/с.
6. Способ по п. 4, в котором коагуляционный раствор имеет температуру, составляющую 30°C или менее.
7. Способ по п. 1, в котором стадия (S5) включает придание извитости смазанной маслом лиоцелловой многоволоконной нити с использованием камеры для придания извитости для получения извитого жгута, имеющего от 15 до 60 изгибов на дюйм (от 6 до 24 изгибов на 1 см).
8. Способ по п. 1, в котором стадия (S5) осуществляется посредством введения пара и приложения давления к лиоцелловой многоволоконной нити таким образом, что лиоцелловая многоволоконная нить приобретает извитость.
2
2
9. Способ по п. 8, в котором стадия (S5) осуществляется посредством введения пара таким образом, что давление пара составляет от 0,05 до 2,0 кгс/см (от 4,9 до 196 кПа), и лиоцелловая многоволоконная нить подвергается сжатию и приобретает извитость с использованием прижимного валика при давлении от 1,0 до 4,0 кгс/см (от 98 до 392 кПа).
10. Способ по любому из пп. 1-9, в котором фильера представляет собой фильеру, имеющую множество групп отверстий, каждая из которых включает по три отверстия, и лиоцелловая многоволоконная нить имеет такую конфигурацию, что число точек контакта первой виртуальной окружности и второй виртуальной окружности с поперечным сечением монофиламента равняется трем.
11. Лиоцелловый материал с модифицированным поперечным сечением для табачного фильтра, изготовленный посредством прядения лиоцеллового прядильного раствора, содержащего целлюлозную массу и водный раствор N-метилморфолин-N-оксида (NMMO), изготовления лиоцелловой многоволоконной нити и придание извитости лиоцелловой многоволоконной нити,
причем лиоцелловая многоволоконная нить включает монофиламент с модифицированным поперечным сечением,
модифицированное поперечное сечение включает множество выступов, и
множество выступов вступают в контакт с первой виртуальной окружностью и второй виртуальной окружностью, находящейся внутри первой виртуальной окружности, образуют единое целое со второй виртуальной окружностью, служащей в качестве сердцевины, и вступают в контакт с первой виртуальной окружности на своих концах, причем соотношение (L1/L2) радиуса (L1) первой виртуальной окружности и радиуса (L2) второй виртуальной окружности составляет от 1,5 до 5,0.
12. Лиоцелловый материал по п. 11, в котором лиоцелловый прядильный раствор содержит от 6 до 16 мас.% целлюлозной массы и от 84 до 94 мас.% водного раствора N-метилморфолин-N-оксида по отношению к полному количеству прядильного раствора.
13. Лиоцелловый материал по п. 12, в котором целлюлозная масса содержит от 85 до 97 мас.% альфа-целлюлозы по отношению к полному количеству целлюлозной массы и имеет степень полимеризации (DPw), составляющую от 600 до 1700.
14. Лиоцелловый материал по п. 11, в котором лиоцелловый материал имеет степень заполнения пространства, составляющую от 150 до 400%, которая вычисляется согласно приведенному ниже уравнению 1:
степень заполнения пространства (%) = (площадь в пределах первой виртуальной окружности/площадь поперечного сечения монофиламента, содержащегося в лиоцелловом волокне) × 100.
15. Лиоцелловый материал по п. 11, в котором первая виртуальная окружность имеет радиус (L1), составляющий от 8 до 30 мкм.
16. Лиоцелловый материал по п. 11, в котором вторая виртуальная окружность имеет радиус (L2), составляющий от 3 до 12 мкм.
17. Лиоцелловый материал по любому из пп. 11-16, в котором число точек контакта первой виртуальной окружности и второй виртуальной окружности с поперечным сечением монофиламента равняется трем.
18. Лиоцелловый материал по любому из пп. 11-16, в котором первая виртуальная окружность и вторая виртуальная окружность являются концентрическими.